(57)【要約】      （修正有）【課題】より低コストで、かつ透明感があり、高級感のある外観を有するノートパソコン等の電子機器、及びこれに用いられる電子機器用筐体を得る。【解決手段】マグネシウム合金等をダイカスト鋳造により成形した金属成形体１と、金属成形体のキャビティ側の表面の少なくとも一部に形成された、例えば文字、絵柄等のパターンを有する加飾層２と、加飾層上に形成された、例えばポリカーボネート等の透明樹脂層３とを順に形成した電子機器用筐体。【選択図】図１
2008060240.tif 000002
【特許請求の範囲】
【請求項１】
金属成形体と、該金属成形体のキャビティ側の表面の少なくも一部に形成された加飾層と、該加飾層上に形成された透明樹脂層とを具備する電子機器用筐体。
【請求項２】
前記金属成形体と、前記加飾層との間に、被覆樹脂層をさらに有する請求項１に記載の電子機器用筐体。
【請求項３】
前記被覆樹脂層は、エラストマー層である請求項２に記載の電子機器用筐体。
【請求項４】
前記被覆樹脂層は、０．１ないし３ｍｍの厚さを有する請求項２に記載の電子機器用筐体。
【請求項５】
前記被覆樹脂層は、インサート成形により形成される請求項２に記載の電子機器用筐体。
【請求項６】
前記透明樹脂層は、０．１ないし３ｍｍの厚さを有する請求項１に記載の電子機器用筐体。
【請求項７】
前記透明樹脂層は、インサート成形により形成される請求項１に記載の電子機器用筐体。
【請求項８】
前記透明樹脂層は、ポリカーボネート、アクリル樹脂、及びアクリロニトリルブタジエンスチレン樹脂のうち少なくとも１つを用いて形成される請求項１に記載の電子機器用筐体。
【請求項９】
前記金属成形体は、プレス成形，押し出し成形，ダイカスト，及び射出成形から選択される成形方法により作成される請求項１に記載の電子機器用筐体。
【請求項１０】
前記透明樹脂層上に、さらにトップコート層が設けられる請求項１に記載の電子機器用筐体。
【請求項１１】
前記トップコート層は、ハードコート塗装、クリア塗装、及びＵＶクリア塗装から選択される方法により形成される請求項１０に記載の電子機器用筐体。
【請求項１２】
請求項１ないし１１のいずれか１項に記載の筐体と、該筐体内に収容された電子部品とを含む電子機器。
【発明の詳細な説明】
【技術分野】
【０００１】
本発明は、ノートパソコン等の電子機器、及びこれに用いられる電子機器用筐体に関する。
【背景技術】
【０００２】
ノートパソコン等の電子機器に使用される筐体には、例えばＡＢＳ等の樹脂等と金属からなる成形体を本体とし、この本体の外表面に無電解メッキによりクロム合金等の金属薄膜を形成した構成、あるいはアルミ合金、チタン合金等の金属からなる成形体を本体とし、この本体の外表面に、無電解メッキにより銅、ニッケル等の金属薄膜を形成し、その上にクリア塗料により透明なトップコート層が設けられた構成を有する（例えば、特許文献１参照）。
【０００３】
加飾層として、金属薄膜を用いると、重厚な高級感のある外観が得られる。
【０００４】
また、トップコート層を設けることにより、筐体をキズ等から保護し、耐久性を上げることができる。
【０００５】
しかしながら、金属薄膜を形成するための無電解メッキは、高コストである。
【０００６】
このようなことから、より低コストでかつ高級感のある外観を有する筐体が求められている。
【特許文献１】特願平１０−１５１４１０号公報
【発明の開示】
【発明が解決しようとする課題】
【０００７】
本発明は、上記事情に鑑みてなされたもので、より高級感のある外観をもつ電子機器用筐体を得ることを目的とする。
【課題を解決するための手段】
【０００８】
本発明の電子機器用筐体は、金属成形体と、該金属成形体のキャビティ側の表面の少なくも一部に形成された加飾層と、該加飾層上に形成された透明樹脂層とを具備する。
【０００９】
また、本発明の電子機器は、金属成形体と、該金属成形体のキャビティ側の表面の少なくも一部に形成された加飾層と、該加飾層上に形成された透明樹脂層とを含む筐体と、この筐体内に収容された電子部品とを具備する。
【発明の効果】
【００１０】
本発明を用いると、透明感があり、より高級感のある外観を有する電子機器用筐体が得られる。
【発明を実施するための最良の形態】
【００１１】
本発明の一実施形態にかかる電子機器用筐体は、金属成形体と、金属成形体のキャビティ側の表面の少なくも一部に形成された加飾層と、加飾層上に形成された透明樹脂層とを含む。
【００１２】
また、本発明の一実施形態にかかる電子機器は、上記筐体と、この筐体内に収容された電子部品とを含む。
【００１３】
以下、図面を参照し、本発明をより詳細に説明する。
【００１４】
図１に、本発明の第１の実施形態にかかる筐体の一部を表す断面図を示す。
【００１５】
図示するように、この筐体７は、例えばマグネシウム合金等からなる金属成形体１と、金属成形体１上に形成された、例えば文字、絵柄等のパターンを有する加飾層２と、加飾層２を介して金属成形体１上に形成された、例えばポリカーボネート等の樹脂を用いて形成された透明樹脂層３とを含む。
【００１６】
この筐体を製造するためには、まず、例えばマグネシウム合金をダイカスト鋳造により、所望の筐体形状に成形して、筐体本体となる金属成形体を形成する。
【００１７】
次に、塗装や印刷により、金属成形体の外表面に加飾層を形成する。
【００１８】
その後、予め形成されたインサート形成用の金型に、得られた金属成形体を入れて、例えばポリカーボネート等の透明樹脂材料を流し入れ、インサート成形を行うことにより透明樹脂層が得られる。透明樹脂層が形成された金属成形体を金型から取り出して筐体が得られる。
【００１９】
金属成形体に使用される金属材料は、特に限定するものではないが、軽量で成形しやすい材料を好適に使用し得る。このような金属材料は、例えばマグネシウム、チタン、アルミニウム、これらの金属の少なくとも１つを含有する合金、及びこれらの金属の少なくとも１つを含有する金属化合物等から選択され得る。
【００２０】
金属成形体の成型方法は特に限定するものではないが、例えばプレス成形，押し出し成形，ダイカスト，及び射出成形から選択され得る。
【００２１】
透明樹脂層に使用される樹脂材料として、例えばポリカーボネート樹脂、アクリル樹脂、及びアクリロニトリルブタジエンスチレン樹脂等から選択される１種または２種以上を使用することができる。アクリル樹脂としては、例えばポリメチルメタクリレートを使用することができる。
【００２２】
透明樹脂層は、例えばインサート成形により、射出形成することができる。
【００２３】
加飾層の形成方法としては、塗布、印刷、インクジェット印刷、メッキ、蒸着、及びスパッタ等があげられる。
【００２４】
加飾層の材料としては、上記形成方法に応じて、例えば種々の、ペイント用塗料、印刷用インキ、インクジェット印刷インキ、及び金属材料等を使用することができる。
【００２５】
本発明によれば、その一表面を加飾層により加飾された金属成形体上に加飾層を介して透明樹脂層を設けることにより、金属成形体の重厚感に、透明樹脂の透明感が加わり、より高級感のある外観を有する電子機器用筐体が得られる。
【００２６】
図２は、本発明の第２の実施形態にかかる電子機器の外観を表す図を示す。
【００２７】
図示するように、この電子機器２０は、例えばデスクトップ型ノートパソコンであり、筐体１０と、この筐体１０内に収容された図示しない電子部品を有し、その背面には、例えばこの電子部品と接続され、外部機器、及び電源等と接続可能な外部接続部材１１，１２などが設けられている。
【００２８】
図３は、本発明の第３の実施形態にかかる筐体の一部を表す部分図である。
【００２９】
この筐体は、例えばデスクトップ型ノートパソコン２０のディスプレイを収容する筐体の一部として使用できる。あるいは、この筐体１０の代わりに、上記図１に示す筐体７を使用することもできる。
【００３０】
本発明にかかる筐体を用いることにより、金属成形体の重厚感に、透明樹脂の透明感が加わり、より高級感のある外観を有する電子機器が得られる。
【００３１】
図４に、図３のＸ−Ｘ‘断面図を示す。
【００３２】
図示するように、本発明の第３の実施形態にかかる筐体１０は、金属成形体１と加飾層２との間に例えばインサート成型を用いて形成されたエラストマー層４をさらに設け、透明樹脂３上に例えばウレタンクリア塗装、またはＵＶクリア塗装を用いて形成されたトップコート層５をさらに設けること以外は、図１と同様の構成を有する。エラストマー層４及びトップコート層５のいずれか一方を必要に応じて省略することも可能である。
【００３３】
例えば幅２０ないし４０ｃｍ、高さ１．２ないし４ｃｍ、奥行き２３ないし３００ｃｍのデスクトップ型ノートパソコンの場合、筐体の厚さtは、１．２ないし２．５ｍｍとすることができる。
【００３４】
また、金属成形体１は０．４ないし１．０ｍｍ、加飾層２は０．１μｍないし０．２ｍｍ、透明樹脂３は０．７ないし２ｍｍ、エラストマー層４は０．２ないし１．０ｍｍ、トップコート層５は５ないし２０μｍにすることができる。
【００３５】
エラストマー層に用いられる樹脂材料としては、例えば熱可塑性樹脂のラバロン（登録商標）、プリマロイ（登録商標）、ポリエチレン系熱可塑性エラストマー等があげられる。
【００３６】
エラストマー層は、例えばインサート成形により形成することができる。
【００３７】
また、トップコート層は、例えばハードコート塗料、クリア塗料、及びＵＶクリア塗料の材料により形成することができる。
【００３８】
トップコート層の形成方法としては、スプレー式によるウレタンクリア塗装、ＵＶクリア塗装等があげられる。
【００３９】
第１の実施形態にかかる筐体と第３の実施形態にかかる筐体について、表面の耐擦過性をスチールウール、鉛筆硬さ試験により調べたところ、良好な耐キズ付性、鉛筆硬さ２Ｈ〜４Ｈという結果が得られ、第３の実施形態にかかる筐体の方がより良好な耐擦過性を有することがわかった。
【００４０】
また、第１の実施形態にかかる筐体と第３の実施形態にかかる筐体について、その機械的強度を試験により調べたところ、曲げ弾性率２５０〜３８０ＭＰａという結果が得られ、第３の実施形態にかかる筐体の方がより良好な機械的強度を有することがわかった。
【００４１】
本発明によれば、筐体の本体となる金属成形体の一表面にエラストマー層を形成した後、加飾層により加飾し、エラストマー層上にこの加飾層を介して透明樹脂層を設けることにより、金属成形体と透明樹脂層の熱膨張性の違いを緩和して、機械的強度、落下衝撃特性にすぐれ耐久性の良好な製品となる。また、外観に透明樹脂の透明感を加えて、高級感のある外観を有する筐体が得られる。この筐体を使用することにより、電子機器の高級感及び機械的強度もまた良好となる。
【００４２】
さらに、透明樹脂層上にトップコート層を設けることにより、透明樹脂層を保護して、傷つきにくい筐体が得られる。この筐体を用いることにより、高級感及び機械的強度に加えて良好な耐擦過性を有する電子機器が得られる。
【図面の簡単な説明】
【００４３】
【図１】本発明の第１の実施形態にかかる筐体の一部を表す断面図
【図２】本発明の第２の実施形態にかかる電子機器の外観を表す図
【図３】本発明の第３の実施形態にかかる筐体の一部を表す部分図
【図４】図３のＸ−Ｘ‘断面図
【符号の説明】
【００４４】
１…金属成形体、２…加飾層、３…透明樹脂、４…エラストマー層、５…トップコート層、７，１０…筐体、２０…電子機器
【図１】
2008060240.tif 000003
【図２】
2008060240.tif 000004
【図３】
2008060240.tif 000005
【図４】
2008060240.tif 000006